(57)【要約】【課題】可視光を空気中で照射した場合の抗ウイルス性能及び抗菌性能に優れ、且つ、光照射により変色しにくい光触媒組成物、その製造方法、並びに該光触媒組成物を含有する抗ウイルス剤及び抗菌剤を提供する。【解決手段】本発明の光触媒組成物は、酸化チタンとＣｕＯとを物理混合して得られ、該ＣｕＯ中の銅元素質量が、該酸化チタンの１００質量部に対して０．０１〜４０質量部である。本発明の抗ウイルス剤及び抗菌剤は本発明の光触媒組成物を含む。本発明の光触媒組成物の製造方法は、前記酸化チタンとＣｕＯとを物理混合する工程を含む。【選択図】なし【特許請求の範囲】
【請求項１】
酸化チタンとＣｕＯとを物理混合して得られ、該ＣｕＯ中の銅元素質量が、該酸化チタンの１００質量部に対して０．０１〜４０質量部である光触媒組成物。
【請求項２】
前記ＣｕＯの窒素吸着によるＢＥＴ多点法による比表面積が１．０〜２００ｍ2／ｇである、請求項１に記載の光触媒組成物。
【請求項３】
前記酸化チタン全量中におけるルチル型酸化チタンの含有量が１５モル％以上である、請求項２に記載の光触媒組成物。
【請求項４】
照度７０００ルクスの蛍光灯下で４８時間保管後の色彩値の変化から算出したΔＥ*ａｂの値が３．０以下である、請求項１〜３のいずれか１項に記載の光触媒組成物。
【請求項５】
請求項１〜４のいずれか１項に記載の光触媒組成物を含有する抗ウイルス剤。
【請求項６】
請求項１〜４のいずれか１項に記載の光触媒組成物を含有する抗菌剤。
【請求項７】
酸化チタンとＣｕＯとを物理混合する工程を含む、光触媒組成物の製造方法。
【請求項８】
前記ＣｕＯ中の銅元素質量が、前記酸化チタンの１００質量部に対して０．０１〜４０質量部である、請求項７に記載の光触媒組成物の製造方法。
【請求項９】
前記酸化チタン全量中におけるルチル型酸化チタンの含有量が１５モル％以上である、請求項７又は８に記載の光触媒組成物の製造方法。
【発明の詳細な説明】
【技術分野】
【０００１】
本発明は、酸化チタンとＣｕＯとを含有する光触媒組成物、該光触媒組成物を含有する抗ウイルス剤及び抗菌剤、並びに該光触媒組成物の製造方法に関する。
【背景技術】
【０００２】
酸化チタン（ＴｉＯ2）を用いた光触媒は、安価で化学的安定性に優れ、高い光触媒活性（有機化合物分解性、抗菌性等）を有し、人体に無害であること等により、光触媒として広く用いられている。
この酸化チタンに金属銅又は銅化合物を担持又は混合したものは、優れた光触媒又は抗ウイルス剤となることが知られている。
例えば、特許文献１には、ウイルス伝染を減少させる及び／又は防止するための、一般式ＭnＸyの化合物のナノ粒子の使用が記載されており、また、このナノ粒子として、ＴｉＯ2、ＣｕＯの組合せが列挙されている。
【０００３】
上記のような酸化チタンと金属銅又は銅化合物との組合せにおいて、酸化チタンの結晶型に着目し、酸化チタンとしてアナターゼ型酸化チタンを用いることにより抗ウイルス性能を向上させることも行われている。
特許文献２には、ＣｕＯ／ＴｉＯ2（質量％比）＝１．０〜３．５の範囲で銅を含有するアナターゼ型酸化チタンからなるファージ・ウイルスの不活性化剤が記載されている。また、特許文献２には、銅を含むアナターゼ型酸化チタンが、紫外線照射下でファージ・ウイルスを不活化することを見出して発明を完成したと記載されている。
【０００４】
また、特定の結晶型（ルチル型）かつ特定の結晶性の酸化チタンを用いることにより、銅化合物として単独では抗ウイルス活性のない２価銅化合物を用いた場合も、暗所、可視光下において極めて高い抗ウイルス性能が発現することが見出されている。
特許文献３には、２価銅化合物と最も強い回折ピークの半値全幅が０．６５度以下のルチル型酸化チタンの組み合わせにおいて、暗所、可視光下ともに優れた抗ウイルス性が発現することが記載されている。
【先行技術文献】
【特許文献】
【０００５】
【特許文献１】特表２００９−５２６８２８号公報
【特許文献２】特開２００６−２３２７２９号公報
【特許文献３】特許第５３４３１７６号公報
【発明の概要】
【発明が解決しようとする課題】
【０００６】
特許文献１〜３の光触媒、抗ウイルス剤は、それぞれの条件下において高い抗ウイルス効果を示す。しかしながら、ＣｕＯをはじめとした２価銅化合物を酸化チタンに担持し、酸化チタンのバンドギャップ以上のエネルギーを有する光を大気中で照射した場合、２価銅化合物が激しく変色してしまうことがわかった。当該変色は、光触媒作用により担持した２価銅化合物が還元され金属銅又は１価銅化合物が生成することによる黒色化、若しくは２価銅化合物と水酸基の結合が増加することによる白色化が原因であることがわかった。
【０００７】
本発明は、このような状況下になされたものであり、可視光を空気中で照射した場合の抗ウイルス性能及び抗菌性能に優れ、且つ、光照射により変色しにくい光触媒組成物、その製造方法、並びに該光触媒組成物を含有する抗ウイルス剤及び抗菌剤を提供することを目的とする。
【課題を解決するための手段】
【０００８】
本発明者らは、２価銅化合物であるＣｕＯを酸化チタンに担持ではなく、物理混合させた場合に、優れた抗ウイルス性能、及び抗菌性能を有しつつ、光照射による変色を抑制しうることを見出した。本発明は、かかる知見に基づいて完成したものである。
【０００９】
すなわち、本発明は次の［１］〜［９］を提供するものである。
[１]酸化チタンとＣｕＯとを物理混合して得られ、該ＣｕＯ中の銅元素質量が、該酸化チタンの１００質量部に対して０．０１〜４０質量部である光触媒組成物。
[２]ＣｕＯの窒素吸着によるＢＥＴ多点法による比表面積が１〜２００ｍ2／ｇである、上記[１]に記載の光触媒組成物。
[３]酸化チタン全量中におけるルチル型酸化チタンの含有量が１５モル％以上である、上記[２]に記載の光触媒組成物。
[４]照度７０００ルクスの蛍光灯下で４８時間保管後の色彩値の変化から算出したΔＥ*ａｂの値が３．０以下である、上記[１]〜[３]のいずれか１項に記載の光触媒組成物。
[５]上記[１]〜[４]のいずれか１項に記載の光触媒組成物を含有する抗ウイルス剤。
[６]上記[１]〜[４]のいずれか１項に記載の光触媒組成物を含有する抗菌剤。
[７]酸化チタンとＣｕＯとを物理混合する工程を含む、光触媒組成物の製造方法。
[８]ＣｕＯ中の銅元素質量が、酸化チタンの１００質量部に対して０．０１〜４０質量部である、上記[７]に記載の光触媒組成物の製造方法。
[９]酸化チタン全量中におけるルチル型酸化チタンの含有量が１５モル％以上である、請求項[７]又は[８]に記載の光触媒組成物の製造方法。
【発明の効果】
【００１０】
本発明によれば、可視光を空気中で照射した場合の抗ウイルス性能及び抗菌性能に優れ、且つ、光照射により変色しにくい光触媒組成物、その製造方法、並びに該光触媒組成物を含有する抗ウイルス剤及び抗菌剤を提供することができる。
【発明を実施するための形態】
【００１１】
以下、本発明を詳細に説明するが、本発明は下記の実施形態に限定されるものではない。
【００１２】
［光触媒組成物］
本発明の光触媒組成物は、酸化チタンとＣｕＯとを物理混合して得られ、該ＣｕＯ中の銅元素質量が、該酸化チタンの１００質量部に対して０．０１〜４０質量部である光触媒組成物である。本発明で用いられる酸化チタンとＣｕＯとを物理混合することにより、可視光下において優れた抗ウイルス性能及び抗菌性能を発現し、かつ、光照射により変色しにくい光触媒組成物を得ることができる。
【００１３】
＜酸化チタン（ＴｉＯ2）＞
本発明で用いる酸化チタン（ＴｉＯ2）には特に制限はなく、ルチル型酸化チタン、アナターゼ型酸化チタン及びブルッカイト型酸化チタンのいずれでもよいが、光触媒活性の観点から、ルチル型酸化チタンが好ましい。また、ＣｕＯと物理混合するため、粒子状であることが好ましい。
【００１４】
本発明で用いることができる酸化チタンは、ルチル型酸化チタンの含有量（以下、「ルチル化率」ということがある）が１５モル％以上である酸化チタンであることが好ましい。ルチル型酸化チタンの含有量が１５モル％以上であると、得られる光触媒組成物の、抗ウイルス性能や抗菌性能が向上し、特に可視光下での抗ウイルス性能や抗菌性能が向上する。
酸化チタン全量中におけるルチル型酸化チタンの含有量は、上記観点から、好ましくは１８モル％以上であり、より好ましくは５０モル％以上、更に好ましくは７０モル％以上、より更に好ましくは９０モル％以上である。ここで、このルチル型酸化チタンの含有量は、以下に示すとおり、Ｘ線回折（ＸＲＤ）によって測定した値である。
【００１５】
該酸化チタン原料中におけるルチル型酸化チタンの含有量は、粉末Ｘ線回折法により測定することができる。
すなわち、乾燥させた酸化チタン原料について、測定装置としてＰＡＮａｌｙｔｉｃａｌ社製「Ｘ’ｐｅｒｔＰＲＯ」を用い、銅ターゲットを用い、Ｃｕ−Ｋα１線を用いて、管電圧４５ｋＶ、管電流４０ｍＡ、測定範囲２θ＝２０〜１００ｄｅｇ、サンプリング幅０．０１６７ｄｅｇ、走査速度１．１ｄｅｇ／ｍｉｎの条件でＸ線回折測定を行う。
ルチル型結晶に対応する最大ピークのピーク高さ（Ｈｒ）、ブルッカイト型結晶に対応する最大ピークのピーク高さ（Ｈｂ）、及びアナターゼ型結晶に対応する最大ピークのピーク高さ（Ｈａ）を求め、以下の計算式により、酸化チタン中におけるルチル型酸化チタンの含有量（ルチル含有量）を求める。
ルチル含有量（モル％）＝｛Ｈｒ／（Ｈａ＋Ｈｂ＋Ｈｒ）｝×１００
【００１６】
酸化チタンは、四塩化チタンを原料として、気相法（四塩化チタンと酸素との気相反応により酸化チタンを得る方法）によって得られたものが好ましい。気相法で得られた酸化チタンは、粒径が均一であると同時に、製造時に高温プロセスを経由しているため、結晶性が高いものとなり、その結果、得られる組成物の光触媒活性が良好なものとなる。
酸化チタンとしては、市販されている酸化チタンをそのまま使用するほうが、触媒調製の工程を考えると有利である。市販されている酸化チタンには、液相法で製造されたものと気相法で製造されたものがあるが、液相法で製造されたものは、比表面積が大きくルチルの結晶性が低いため、焼成等を行って最適な比表面積及び結晶性を有する酸化チタンにしなければならない。このような焼成する工程を経ると、その分、余計な手間がかかり、コスト高の原因となる。また、焼成時に着色してしまうというトラブルも発生しかねない。このような観点からも、適度な結晶性と比表面積を有する、気相法で得られた酸化チタンの市販品（例えば、昭和電工セラミックス（株）製のルチル型酸化チタン）を、そのまま使用することが好ましい。
【００１７】
本発明で用いる酸化チタンの比表面積は、好ましくは１．０〜２００ｍ2／ｇであり、より好ましくは３．０〜１００ｍ2／ｇであり、更に好ましくは４．０〜７０．０ｍ2／ｇであり、より更に好ましくは８．０〜５０．０ｍ2／ｇである。比表面積が大きいためウイルス、菌及び有機化合物との接触頻度が増加し、得られる光触媒組成物の、可視光照射下における抗ウイルス性や、有機化合物分解性及び抗菌性が優れる。該光触媒の比表面積が２００ｍ2／ｇ以下であると、光触媒組成物の取扱いがより容易になる。ここでＢＥＴ比表面積とは、ＪＩＳ  Ｚ８８３０に準拠して、窒素吸着によるＢＥＴ多点法で窒素ガス（吸着質ガス）の相対圧が０．０５〜０．３０の範囲内で、ガス吸着量を３点測定して求めた比表面積である。
【００１８】
本発明で用いる酸化チタンのＢＥＴ多点法によるＢＥＴ換算平均一次粒径（ｎｍ）は、好ましくは７．５ｎｍ〜１．５μｍである。７．５ｎｍ以上であると取扱いが容易であり、１．５μｍ以下であると光触媒活性に優れる。この観点から、ＢＥＴ換算平均一次粒径は、より好ましくは１５．０〜５００ｎｍであり、更に好ましくは２１．０〜３７５ｎｍである。
ここでＢＥＴ換算平均一次粒径（ｎｍ）とは、上述したＢＥＴ多点法により、該酸化チタンの比表面積Ｓ（ｍ2／ｇ）を測定し、下式
ＢＥＴ換算平均一次粒径（ｎｍ）  ＝  ６０００／（Ｓ×ρ）
より算出した値である。ここでρは測定物質の密度（ｇ／ｃｍ3）を示す。たとえば、酸化チタンは４．０ｇ／ｃｍ3を用いて計算することが出来る。
【００１９】
＜ＣｕＯ＞
本発明で用いるＣｕＯは、酸化チタンと物理混合を行うため、粒子状（粉体）であることが好ましい。ＣｕＯには、固相法で製造されたもの、及び液相法で製造されたものがあり、本発明の光触媒組成物には、そのいずれも用いることができる。例えば、炭酸銅、硫酸銅、硝酸銅などの銅化合物を１００℃以上に加熱して分解後、粉砕、分級する熱分解法、塩化第二銅、硫酸銅あるいは硝酸銅などの銅化合物の溶液を８０〜１００℃に加熱しつつアルカリ水溶液によってｐＨを１２以上にして酸化銅を生成させ、水洗、乾燥後、粉砕する直接湿式法、塩化第二銅、硫酸銅あるいは硝酸銅などの銅化合物の溶液を常温〜微加温でアルカリ溶液によって中和して、水酸化銅あるいは炭酸銅をまず製造し、１００℃ 以上に加熱して分解させ、粉砕、分級する間接湿式法等が製造方法として挙げられる。
【００２０】
ＣｕＯの比表面積は、好ましくは１．０〜２００ｍ2／ｇであり、より好ましくは３．０〜１００ｍ2／ｇであり、更に好ましくは３．０〜２０．０ｍ2／ｇである。該比表面積が１．０ｍ2／ｇ以上であると、光触媒組成物の可視光下における抗ウイルス性能及び抗菌性能がより優れるようになる。また分散性により優れるようになる。ＣｕＯの比表面積が２００ｍ2／ｇ以下であると、組成物の取扱いがより容易になる。ここで比表面積とは、窒素吸着によるＢＥＴ多点法にて測定した比表面積である。
【００２１】
本発明の光触媒組成物に含有されるＣｕＯ中の銅元素質量は、本発明で用いる酸化チタンの１００質量部に対して、０．０１〜４０質量部であり、好ましくは０．１〜３５質量部であり、より好ましくは０．１〜３０質量部であり、更に好ましくは０．３〜２０質量部であり、より更に好ましくは０．３〜１５質量部であり、特に好ましくは０．５〜１０質量部である。ＣｕＯ中の銅元素質量が、本発明で用いる酸化チタンの１００質量部に対して０．０１質量部未満であると、可視光下における抗ウイルス性能及び抗菌性能が十分でない。また、ＣｕＯ中の銅元素質量が、本発明で用いる酸化チタンの１００質量部に対して４０質量部超えであると、該酸化チタンの表面がＣｕＯにより被覆されてしまうことにより、光触媒組成物の光触媒活性を高くできない。また、ＣｕＯ中の銅元素質量が、本発明で用いる酸化チタンの１００質量部に対して４０質量部超えであると、多量の光触媒組成物で、ウイルスの不活化及び抗菌を行うため経済的でない。
【００２２】
ここで、本発明で用いる酸化チタンの１００質量部に対するＣｕＯ中の銅元素質量は、該酸化チタンとＣｕＯとの仕込み量から算出することができる。また、本発明で用いる光触媒の１００質量部に対するＣｕＯ中の銅元質量は、後述するＩＣＰ（誘導結合プラズマ）発光分光分析により光触媒組成物の各成分の含有量を測定することで特定することもできる。
【００２３】
本発明の光触媒組成物は、前述のとおり、必須成分として、本発明で用いる酸化チタンとＣｕＯとを含有するが、本発明の目的を阻害しない範囲内において、他の任意成分を含有してもよい。ただし、抗ウイルス性能及び抗菌性の向上の観点から、光触媒組成物中における本発明で用いる酸化チタンとＣｕＯとの合計含有量は、好ましくは９０質量％以上であり、より好ましくは９５質量％以上であり、さらに好ましくは９９質量％以上であり、よりさらに好ましくは１００質量％である。
【００２４】
［光触媒組成物の製造方法］
本発明の光触媒組成物は、本発明で用いる酸化チタンとＣｕＯとを物理混合する製造方法により、好適に製造することができる。ここで、物理混合とは、酸化チタンとＣｕＯとの間に化学的な結合もなく、物理的にも結合しておらず、機械的な力で酸化チタンとＣｕＯとが分離できる状態を指す。本発明で用いる酸化チタンとＣｕＯとが物理混合されていない場合、例えば、ＣｕＯが担持されている場合には、上述のとおり、光照射による変色が発生する。本発明の光触媒組成物の製造方法は、たとえば、以下の実施形態の光触媒組成物の製造方法が挙げられる。
【００２５】
本発明の光触媒組成物の製造方法は、本発明で用いる酸化チタンとＣｕＯとを物理混合する工程を含む。この工程における物理混合は、乾式混合でもよいし、湿式混合でもよく、周知の混合方法により行うことができる。また、本発明で用いる酸化チタンとＣｕＯとは、上記光触媒組成物で説明した本発明で用いる酸化チタンとＣｕＯと同じものである。
【００２６】
本発明で用いる酸化チタンとＣｕＯとを湿式混合により物理混合する場合、湿式混合で使用する溶媒は、本発明で用いる酸化チタンとＣｕＯとを溶解しないものであればとくに限定されない。湿式混合で使用する溶媒には、たとえば、水、アルコール類、ケトン類およびそれらの混合液が挙げられる。アルコール類には、たとえば、メタノール、エタノール、１−プロパノール、２−プロパノール、１−ブタノール及びこれらの混合液が挙げられる。ケトン類には、たとえば、アセトン、アセチルアセトン、メチルエチルケトン及びこれらの混合液が挙げられる。
【００２７】
本発明の製造方法により製造された光触媒組成物は、本発明で用いる酸化チタンとＣｕＯとを単に混合したものである。しかし、この製造方法により製造された光触媒組成物も可視光下において優れた抗ウイルス性能及び抗菌性を発現し、さらに光照射による変色が極めて少ない。
【００２８】
本発明で用いる酸化チタンとＣｕＯとを物理混合して作製した光触媒組成物をさらに乾燥又は熱処理してもよい。乾燥又は熱処理の方法は、たとえば、ＣｕＯが酸化チタン上に担持されない程度の温度で処理することにより、得られた光触媒組成物の光照射による変色を抑制できる。乾燥温度は、好ましくは１００℃以下であり、より好ましくは８０℃以下であり、更に好ましくは６０℃以下である。
【００２９】
［抗ウイルス剤及び抗菌剤］
本発明の抗ウイルス剤及び抗菌剤は本発明の光触媒組成物を含む。これにより、本発明の抗ウイルス剤及び抗菌剤は、可視光下において優れた抗ウイルス性能及び抗菌性を有し、且つ、光照射による変色を抑制することができる。
【００３０】
［光触媒組成物、抗ウイルス剤及び抗菌剤の使用形態］
本発明の光触媒組成物、抗ウイルス剤及び抗菌剤（以下、総称して「本発明の光触媒組成物等」ということがある）の使用形態はとくに限定されない。たとえば、本発明の光触媒性組成物等を、微粉末及び顆粒などの固体状の形態で使用してもよい。この場合、たとえば、本発明の光触媒組成物等を所定の容器に充填して使用する。または、所定の基材の表面及び／又は内部に本発明の光触媒組成物等を含ませる使用形態で、本発明の光触媒組成物等を使用してもよい。一般的には、後者の使用形態が好ましい。なお、上記の基材には、たとえば、繊維、金属、セラミック及びガラスなどの一般的な部材からなる単一基材、ならびに上述の部材の２種以上の部材からなる複合基材が挙げられる。しかし、基材はこれらに限定されない。
【００３１】
適宜の手段により剥離可能な、フロアーポリッシュなどのコーティング剤に本発明の光触媒組成物等を含有させてもよい。また、本発明の光触媒組成物等を所定の膜に固定化して、本発明の光触媒組成物等を連続膜の表面に露出させてもよい。あるいは、スパッタリングによりガラスに形成した薄膜状の光触媒の表面に、スパッタリングにより本発明の光触媒組成物等の薄膜をさらに形成することにより作製した膜状体の形態で、本発明の光触媒組成物等を使用してもよい。また、本発明の光触媒組成物等を分散させた溶媒を用いて作製した塗料の形態で、本発明の光触媒組成物等を使用してもよい。
【００３２】
本発明の光触媒組成物等を基材表面に固定化した材料には、たとえば、バインダーなどの一般的な固定化手段を用いて本発明の光触媒組成物等を基材表面に固定化した材料などが挙げられる。有機系バインダー及び無機系バインダーのいずれも、本発明の光触媒組成物等を固定化するバインダーとして用いることができる。光触媒物質によるバインダーの分解を避けるためには、無機系バインダーを用いることが好ましい。バインダーの種類はとくに限定されない。無機系バインダーには、たとえば、光触媒物質を基材表面に固定化するために通常用いられるシリカ系などの無機系バインダーが挙げられる。有機系バインダーには、たとえば、重合及び溶媒揮発により薄膜を形成可能な高分子バインダーなどが挙げられる。
【００３３】
本発明の光触媒組成物等を基材内部に含む材料には、たとえば、本発明の光触媒組成物等を樹脂中に分散させて分散物を作製し、その分散物を硬化させることにより得られる材料が挙げられる。本発明の光触媒組成物等を分散させる樹脂には天然樹脂及び合成樹脂のいずれも使用することができる。合成樹脂には、たとえば、アクリル樹脂、フェノール樹脂、ポリウレタン樹脂、アクリロニトリル／スチレン共重合樹脂、アクリロニトリル／ブタジエン／スチレン共重合（ＡＢＳ）樹脂、ポリエステル樹脂及びエポキシ樹脂などが挙げられるが、これらの樹脂に限定されない。
【００３４】
本発明の光触媒組成物等を使用する場所はとくに限定されない。たとえば、本発明の光触媒組成物の光触媒活性が発現する任意の光線の存在下で、本発明の光触媒組成物等を使用することができる。また、本発明の光触媒組成物等は、水の存在下（たとえば、水中及び海水中など）、乾燥状態（たとえば、冬季などにおける低湿度の状態など）、高湿度の状態、又は有機物の共存下においても、高いウイルス不活化性能及び抗菌性能を有し、持続的にウイルスの不活化及び抗菌することができる。たとえば、壁、床及び天井などに本発明の光触媒組成物等を配置することができる。また、本発明の抗ウイルス性組成物の光触媒活性が発現する任意の光線の存在下であれば、病院及び工場などの建築物、工作機械、測定装置類、電化製品の内部及び部品（たとえば、冷蔵庫、洗濯機及び食器洗浄機などの内部、並びに空気洗浄機のフィルターなど）などの任意の対象物に、本発明の光触媒組成物等を適用できる。
特に、本発明の光触媒組成物等は、光照射下において変色を抑制することができる点から、屋内外を問わず、長時間光照射下に曝される場所で用いられ、又は設置される任意の対象物に、好適に適用できる。
【００３５】
従来から、インフルエンザ対策のーつとして、セラミックフィルター又は不織布フィルターに酸化チタンをコーティングするとともに、そのフィルターに紫外線を照射するための光源を組み込んだ空気洗浄機が提案されている。しかし、本発明の光触媒組成物等を空気洗浄機のフィルターに用いた場合、紫外線光源が必要なくなり、これにより、空気清浄機のコストを低減し、空気清浄機の安全性を高めることができる。
【００３６】
［ウイルス不活化方法及び抗菌方法］
上述したように、本発明の光触媒組成物は抗ウイルス性能及び抗菌性を発現するので、本発明の光触媒組成物等を用いてウイルスの不活化及び抗菌ができる。また、本発明の抗ウイルス剤及び抗菌剤は本発明の光触媒組成物を含有するので、本発明の抗ウイルス剤又は抗菌剤を用いてウイルスの不活化及び抗菌ができる。
【００３７】
［光触媒組成物、抗ウイルス剤および抗菌剤の特性］
本発明の光触媒組成物、抗ウイルス剤および抗菌剤は、８００ルクスの照度の可視光照射６０分間で、好ましくは９９．０％以上、より好ましくは９９．９％以上の抗ウイルス性能及び抗菌性能を有する。ここで、抗ウイルス性能及び抗菌性能は、ＬＯＧ（Ｎ／Ｎ0）の式により算出できる。式中、Ｎ0は可視光照射前のファージ濃度又は菌濃度であり、Ｎは可視光照射後のファージ濃度又は菌濃度である。抗ウイルス性能及び抗菌性能は、後述の実施例において詳細に説明する。
また、本発明の光触媒組成物、抗ウイルス剤および抗菌剤は、照度７０００ルクスの蛍光灯下で４８時間保管後の色彩値の変化から算出した色差ΔＥ*ａｂの値が３．０以下であることが好ましい。ここで、色差ΔＥ*ａｂの値が小さいほど光照射による光触媒組成物の変色が小さいことを意味する。ΔＥ*ａｂの値は、より好ましくは２．５以下、更に好ましくは１．６以下、より更に好ましくは０．８以下、特に好ましくは０．５以下である。
当該ΔＥ*ａｂの値は、後述の実施例において詳細に説明する方法で算出される。
【実施例】
【００３８】
以下、実施例により本発明をより具体的に説明するが、本発明は下記の実施例に限定されるものではない。
【００３９】
＜実施例１＞
蒸留水１０００ｍＬに、１０．００ｇのＣｕＣｌ2・２Ｈ2Ｏ（関東化学（株）製）を添加して、１０分攪拌した。この溶液のｐＨが１０になるように、１ｍｏｌ／Ｌの水酸化ナトリウム（関東化学（株）製）水溶液を添加し、室温（２０℃）で３０分間攪拌混合を行って、Ｃｕ2（ＯＨ）3Ｃｌスラリーを得た。このスラリーをろ過し、得られた粉体を純水で洗浄し、５０℃で乾燥し、ミキサーで解砕した。解砕した粉末を、空気中、１２０℃、３時間熱処理することによりＣｕＯ粉末を得た。
２０．００ｇ（１００質量部）のルチル型酸化チタン（昭和電工セラミックス（株）製、ＢＥＴ比表面積；１２ｍ2／ｇ、ＢＥＴ換算平均一次粒径；１１６ｎｍ、ルチル化率；９１モル％、なお、各値は上述の方法により、測定した。）と、２．５０４ｇ（１００質量部のルチル型酸化チタンに対して銅で１０質量部）の前記ＣｕＯ粉末とを、２００ｍｌの蓋付きポリエステル容器に投入した後、水を５６．００ｇ、φ３ｍｍのジルコニアボールを１００．００ｇ投入し、ボールミルにて７０ｒ／ｍｉｎで３０分間、一軸回転させ、物理混合させた。得られたスラリーをろ過し、５０℃で乾燥し、ミキサーで解砕し、ＣｕＯ及び酸化チタンが物理混合された試料を得た。
【００４０】
＜実施例２＞
Ｃｕ2（ＯＨ）3Ｃｌの１２０℃の熱処理温度を、３００℃に変えたこと以外は、実施例１と同様の方法でＣｕＯ及び酸化チタンが物理混合された試料を得た。
【００４１】
＜実施例３＞
Ｃｕ2（ＯＨ）3Ｃｌの１２０℃の熱処理温度を、４００℃に変えたこと以外は、実施例１と同様の方法でＣｕＯ及び酸化チタンが物理混合された試料を得た。
【００４２】
＜実施例４＞
ルチル型酸化チタンと混合するＣｕＯ粉末の量を、０．７５１ｇ（１００質量部のルチル型酸化チタンに対して銅で３質量部）に変えたこと以外は、実施例２と同様の方法でＣｕＯ及び酸化チタンが物理混合された試料を得た。
【００４３】
＜実施例５＞
ルチル型酸化チタンと混合するＣｕＯ粉末の量を、５．００８ｇ（１００質量部のルチル型酸化チタンに対して銅で２０質量部）に変えたこと以外は、実施例２と同様の方法でＣｕＯ及び酸化チタンが物理混合された試料を得た。
【００４４】
＜実施例６＞
ルチル型酸化チタンと混合するＣｕＯ粉末の量を、７．５１２ｇ（１００質量部のルチル型酸化チタンに対して銅で３０質量部）に変えたこと以外は、実施例２と同様の方法でＣｕＯ及び酸化チタンが物理混合された試料を得た。
【００４５】
＜比較例１＞
Ｃｕ2（ＯＨ）3Ｃｌスラリーをろ過して得られた粉体を、純水で洗浄し、５０℃で乾燥し、ミキサーで解砕して得た粉末を熱処理しないこと以外は、実施例１と同様の方法でＣｕ2（ＯＨ）3Ｃｌ及び酸化チタンが物理混合された試料を得た。
【００４６】
＜比較例２＞
蒸留水２５０ｍＬに１５．００ｇ（１００質量部）の実施例１で用いたルチル型酸化チタンを懸濁させて懸濁液を作製し、４．０２６ｇ（１００質量部のルチル型酸化チタンに対して銅で１０質量部）のＣｕＣｌ2・２Ｈ2Ｏ（関東化学株式会社製）をその懸濁液に添加して、１０分攪拌し、混合物を得た。この混合物のｐＨが１０になるように、１ｍｏｌ／Ｌの水酸化ナトリウム（関東化学（株）製）水溶液を添加し、室温（２０℃）で３０分間攪拌混合を行ってスラリーを得た。このスラリーをろ過し、得られた粉体を純水で洗浄し、５０℃で乾燥し、ミキサーで解砕し、Ｃｕ2（ＯＨ）3Ｃｌが酸化チタンに担持された試料を得た。
【００４７】
＜比較例３＞
比較例２で得た試料を、空気中、３００℃、３時間にて熱処理して、ＣｕＯが酸化チタンに担持された試料を得た。
【００４８】
＜比較例４＞
比較例２で得た試料を、空気中、４００℃、３時間にて熱処理して、ＣｕＯが酸化チタンに担持された試料を得た。
【００４９】
＜比較例５＞
ルチル型酸化チタンと混合するＣｕＯ粉末の量を、１２．５２ｇ（１００質量部のルチル型酸化チタンに対して銅で５０質量部）に変えたこと以外は、実施例２と同様の方法でＣｕＯと酸化チタンとが物理混合された試料を得た。
【００５０】
＜測定＞
以上のように作製した実施例１〜６及び比較例１〜５について、以下の測定を行った。
【００５１】
（ＩＣＰ発光分光分析）
ＩＣＰ発光分光分析により実施例１〜６及び比較例１〜５の光触媒組成物中の銅元素量などを定量した。具体的には、実施例１〜６及び比較例１〜５で得られた試料をフッ酸溶液中で加熱して全溶解して溶解液を作製した。そして、ＩＣＰ発光分析装置（（株）島津製作所製、型番ＩＣＰＳ−７５００）を使用して溶解液を分析し、光触媒組成物中の銅元素量などを定量した。
実施例、比較例いずれも仕込み量通りの銅元素量が確認された。
【００５２】
（２価銅化合物の同定）
実施例１〜６及び比較例１〜５の試料について、混合又は担持されている２価銅化合物を粉末Ｘ線回折法により同定した。
実施例及び比較例の試料について、測定装置としてＰＡＮａｌｙｔｉｃａｌ社製「Ｘ’ｐｅｒｔＰＲＯ」を用い、銅ターゲットを用い、Ｃｕ−Ｋα１線を用いて、管電圧４５ｋＶ、管電流４０ｍＡ、測定範囲２θ＝２０〜１００ｄｅｇ、サンプリング幅０．０１６７ｄｅｇ、走査速度３．３ｄｅｇ／ｍｉｎの条件でＸ線回折測定を行い、２価銅化合物の同定を行った。
２価銅化合物の同定及びＩＣＰ発光分光分析により、実施例１〜６及び比較例１〜５では仕込みのＣｕＯ又はＣｕＣｌ2・２Ｈ2Ｏの全量が、ＣｕＯ又はＣｕ2（ＯＨ）3Ｃｌとして酸化チタンと混合又は担持されていることがわかった。結果を以下の表１に示す。
【００５３】
（２価銅化合物のＢＥＴ多点法による比表面積）
実施例１〜６、並びに比較例１及び５で使用したＣｕＯ又はＣｕ2（ＯＨ）3Ｃｌについて、測定装置として（株）マウンテック製の全自動ＢＥＴ比表面積測定装置「Ｍａｃｓｏｒｂ,  ＨＭ  ｍｏｄｅｌ−１２０８」を用いて測定した。
ＪＩＳ  Ｚ８８３０に準拠し、窒素吸着によるＢＥＴ多点法で窒素ガス（吸着質ガス）の相対圧が０．０５〜０．３０の範囲内で、ガス吸着量を３点測定して求めた。その結果を以下の表１に示す。
【００５４】
（光照射による変色評価；色彩値変化及び色差の算出）
実施例１〜６及び比較例１〜５の試料の色彩値（Ｌ*、ａ*、ｂ*）は、以下に示すような手順で塗膜を作製し、測定した。
試料粉末１２．００ｇと、水２８．００ｇと、カオーセラ２０００（花王（株）製、水系高分子分散剤）０．２４ｇと、φ３ｍｍのジルコニアボール５０．００ｇとを、１００ｍｌの蓋付きポリエステル容器に投入し、ボールミルで７０ｒ／ｍｉｎで３０分間、一軸回転させた。得られたスラリー１．００ｇと、ボンコート４０−４１８Ｅ（ＤＩＣ（株）製）４．００ｇとを、ガラス棒にて混合し、ガラス板（５０ｍｍ×５０ｍｍ×１ｍｍ）に０．５０ｇ塗布し、均一に塗り広げた。このガラス板を、暗所で１晩乾燥させ、色彩値測定用サンプルを得た。
得られたサンプルを２枚準備し、一方は暗所に４８時間保管した。もう一方は、光源として１５Ｗ白色蛍光灯(パナソニック（株）製、フルホワイト蛍光灯、ＦＬ１５Ｎ)を用い、照度が７０００ルクス(照度計：（株）トプコン製、ＩＭ−５にて測定)になる位置に置いて４８時間保管した。
なお、蛍光灯に含まれる光には、紫外線、可視光線、赤外光線と、広範囲の波長を有する光線が含まれており、特に可視光領域の波長を含む光線が多い。また、３６５、４０５、４３６、５４６、５７９ｎｍ付近に輝線スペクトルを有している。
得られたサンプルの色彩値（明度；Ｌ*、色相、彩度を表す色座標（色度）；ａ*、ｂ*）を、分光測色計「ＣＭ−３７００ｄ」（コニカミノルタ（株）製）を用いて、標準光源；Ｄ65、測定径φ２５．４ｍｍ、ｄｉ:８°条件で測定した。暗所に保管していたサンプルの色彩値をＬD*、ａD*、ｂD*とし、前記白色蛍光灯下に保管していたサンプルの色彩値をＬW*、ａW*、ｂW*として、光照射前後における色彩値の変化ΔＬ*、Δａ*、Δｂ*を、それぞれ、ΔＬ*＝ＬW*−ＬD*、Δａ*＝ａW*−ａD*、Δｂ*＝ｂW*−ｂD*として算出した。
また、上記のとおり算出したΔＬ*、Δａ*、Δｂ*から、色差ΔＥ*ａｂを、ΔＥ*ａｂ＝［（ΔＬ*）2＋（Δａ*）2＋（Δｂ*）2］1/2として算出した。
ここで、ΔＬ*、Δａ*、Δｂ*の絶対値、並びにΔＥ*ａｂの値が小さいほど光照射による光触媒組成物の変色が小さいことを意味する。
【００５５】
（可視光照射下における抗ウイルス性能の評価：ＬＯＧ（Ｎ／Ｎ0）の測定）
実施例１〜６及び比較例１〜５の組成物の抗ウイルス性能は、バクテリオファージを用いたモデル実験により以下の方法で確認した。なお、バクテリオファージに対する不活化能を抗ウイルス性能のモデルとして利用する方法は、例えば、Ａｐｐｌ．Ｍｉｃｒｏｂｉｏｌ  Ｂｉｏｔｅｃｈｎｏｌ．，７９，ｐｐ．１２７−１３３（２００８）に記載されており、この方法により信頼性のある結果が得られることが知られている。また本測定はＪＩＳ  Ｒ  １７０６を基礎としている。
【００５６】
深型シャーレ内にろ紙を敷き、少量の滅菌水を加えた。ろ紙の上に厚さ５ｍｍ程度のガラス製の台を置き、その上に実施例及び比較例の試料２．５ｍｇを塗布したガラス板（５０ｍｍ×５０ｍｍ×１ｍｍ）を置いた。この上に１／５００ＮＢを用いてバクテリオファージ感染価が約１．０×１０7ｐｆｕ／ｍｌとなるように調製したＱβファージ（ＮＢＲＣ２００１２）懸濁液を１００μＬ滴下し、試料表面とファージとを接触させるためにＰＥＴ（ポリエチレンテレフタレート）製のフィルムを被せた。この深型シャーレにガラス板で蓋をしたものを、測定用セットとした。同様の測定用セットを複数個用意した。
【００５７】
光源として１５Ｗ白色蛍光灯(パナソニック（株）製、フルホワイト蛍光灯、ＦＬ１５Ｎ)に紫外線カットフィルター（日東樹脂工業（株）製、Ｎ−１１３）を取り付けたものを使用した。照度が８００ルクス(照度計：（株）トプコン製、ＩＭ−５にて測定)になる位置に複数個の測定用セットを静置した。光照射開始から６０分経過後にガラス板上の試料のファージ濃度測定を行った。また、測定時の部屋の照度は２００ルクス以下となるようにした。
【００５８】
ファージ濃度の測定は以下の方法で行った。ガラス板上の試料を９．９ｍｌのファージ回収液（ＳＣＤＬＰ培地）に浸透させ、振とう機にて１０分間振とうさせた。このファージ回収液をペプトン入り生理食塩水を用いて、適宣、希釈した。別に培養しておいた５．０×１０8〜２．０×１０9個／ｍｌの大腸菌(ＮＢＲＣ１０６３７３)培養液とカルシウム添加ＬＢ軟寒天培地とを混合した液に、先ほど希釈した液を１ｍｌ加え混合した後、この液をカルシウム添加ＬＢ寒天培地にまき、３７℃で１５時間培養した後に、ファージのプラーク数を目視で計測した。得られたプラーク数にファージ回収液の希釈倍率を乗じることによってファージ濃度Ｎを求めた。
【００５９】
初期ファージ濃度Ｎ0と、所定時間後のファージ濃度Ｎとから、ファージ相対濃度（ＬＯＧ（Ｎ／Ｎ0））を求めた。なお、ＬＯＧ（Ｎ／Ｎ0）の値が小さいほど（マイナスの値が大きいほど）、試料の抗ウイルス性能が優れている。結果を以下の表１に示す。
【００６０】
（可視光照射下における抗菌性能の評価：ＬＯＧ（Ｎ／Ｎ0）の測定）
実施例１〜６及び比較例１〜５の組成物の抗菌性能は、黄色ブドウ球菌を用いたモデル実験により以下の方法で確認した。また本測定はＪＩＳ  Ｒ  １７０２を基礎としている。
【００６１】
深型シャーレ内にろ紙を敷き、少量の滅菌水を加えた。ろ紙の上に厚さ５ｍｍ程度のガラス製の台を置き、その上に実施例および比較例の試料２．５ｍｇを塗布したガラス板（５０ｍｍ×５０ｍｍ×１ｍｍ）を置いた。この上に１／５００ＮＢを用いて黄色ブドウ球菌が約１．３×１０7ｐｆｕ／ｍｌとなるように調製した黄色ブドウ球菌（ＮＢＲＣ１２７３２）懸濁液を１００μＬ滴下し、試料表面と黄色ブドウ球菌とを接触させるためにＰＥＴ（ポリエチレンテレフタレート）製のフィルムを被せた。この深型シャーレにガラス板で蓋をしたものを、測定用セットとした。同様の測定用セットを複数個用意した。
【００６２】
光源として１５Ｗ白色蛍光灯(パナソニック（株）製、フルホワイト蛍光灯、ＦＬ１５Ｎ)に紫外線カットフィルター（日東樹脂工業（株）製、Ｎ−１１３）を取り付けたものを使用した。照度が８００ルクス(照度計：（株）トプコン製、ＩＭ−５にて測定)になる位置に複数個の測定用セットを静置した。光照射開始から６０分経過後にガラス板上の試料の黄色ブドウ球菌濃度測定を行った。また、測定時の部屋の照度は２００ルクス以下となるようにした。
【００６３】
菌濃度の測定は以下の方法で行った。ガラス板上の試料を９．９ｍｌの黄色ブドウ球菌回収液（ＳＣＤＬＰ培地）に浸透させ、振とう機にて１０分間振とうさせた。この黄色ブドウ球菌回収液を生理食塩水で適宣希釈した。各希釈系列の試験管から新しいピペットで１ｍｌ採りシャーレに撒き、そのシャーレに４５℃に保温したニュートリエント寒天培地１５ｍｌを入れ軽く撹拌し，蓋をして１５分間室温で放置した。培地が凝固したら，シャーレを倒置し、３７℃に設定した培養器で４０時間培養した。得られたコロニー数に菌回収液の希釈倍率を乗じることによって菌濃度Ｎを求めた。結果を表１に記載する。
【００６４】
初期黄色ブドウ球菌濃度Ｎ0と、所定時間後の黄色ブドウ球菌濃度Ｎとから、黄色ブドウ球菌相対濃度（ＬＯＧ（Ｎ／Ｎ0））を求めた。なお、ＬＯＧ（Ｎ／Ｎ0）の値が小さいほど（マイナスの値が大きいほど）、試料の抗菌性能が優れている。結果を以下の表１に示す。
【００６５】
【表１】
2015150476.tif 000002
【００６６】
＜結果＞
実施例１〜６と、比較例１〜５との対比から、本発明の光触媒組成物は、光照射によっても極めて変色しにくく、優れた抗ウイルス性及び抗菌性能を有していることが分かった。
特に、実施例２と比較例３、実施例３と比較例４との対比から明らかなとおり、酸化チタンとＣｕＯとを混合した光触媒組成物の方が、酸化チタンにＣｕＯを担持した光触媒組成物よりも、光照射によっても極めて変色しにくいことが分かった。また、比較例１は酸化チタンに２価銅化合物であるＣｕ2（ＯＨ）3Ｃｌを混合したにも拘わらず、光照射後の色彩値変化が大きいことから、２価銅化合物としてＣｕＯが好ましいことが分かった。また、比較例５の結果から、酸化チタン１００質量部に対する銅元素の割合が多くなりすぎると抗ウイルス性能が低下し、やや変色が起こる場合があり、ＣｕＯの適切な混合量が存在することが分かった。さらには、抗ウイルス性能、及び抗菌性能も、酸化チタンとＣｕＯとを混合した光触媒組成物の方が、酸化チタンにＣｕＯを担持した光触媒組成物よりも優れていることが分かった。